(57)【特許請求の範囲】
【請求項１】
溶接ワイヤが通り前記溶接ワイヤに溶接電流を供給するための挿通孔が設けられた溶接用コンタクトチップであって、
前記挿通孔は、前記溶接用コンタクトチップの先端部分の大きさが前記溶接用コンタクトチップの中間部分の大きさよりも大きい形状であり、
前記先端部分の形状は、前記挿入孔に対してテーパ角度が１５°以上４５°以下のテーパ形状であり、
前記挿通孔を含む前記溶接用コンタクトチップの表面に被覆層を設け、
前記被覆層の最外層はＰ（リン）を含まなく、
前記被覆層はメッキ層であり、前記最外層のメッキ層はＮｉ−Ｂ合金からなり下地のメッキ層は無電解Ｎｉである溶接用コンタクトチップ。
【発明の詳細な説明】
【技術分野】
【０００１】
本発明は、溶接ワイヤやシールドガスを用いて溶接を行う消耗電極式のガスシールドアーク溶接に使用される溶接用コンタクトチップに関するものである。
【背景技術】
【０００２】
消耗電極式の自動アーク溶接や消耗電極式の半自動アーク溶接を行う際、コンタクトチップが使用される。このコンタクトチップは、導電性材料である銅合金等によって形成された基材に、溶接ワイヤを通すための挿通孔が設けられており、この挿通孔を挿通する溶接ワイヤに溶接電流を供給する部材である。このコンタクトチップから溶接ワイヤに溶接電流が供給される箇所である給電点は、主にコンタクトチップの先端部分である。
【０００３】
なお、溶接を行う際、溶接ワイヤがコンタクトチップの内部を連続して通ることによる磨耗により、コンタクトチップの先端部分の消耗が進行する。消耗が進行すると、コンタクトチップから溶接ワイヤへの給電が不安定となり、アークの不安定や母材への狙いズレが発生する。このようなことが起こると、溶接作業者にコンタクトチップが寿命に達したと判断され、コンタクトチップの交換のタイミングとなる。溶接条件や使用する溶接ワイヤによっては、コンタクトチップの交換のタイミングが速くなる。コンタクトチップの交換頻度が高い場合、生産タクトが低下することになる。
【０００４】
このような課題を解決するために、従来から、コンタクトチップにメッキなどの表面処理やコーティングといった被覆層を設ける提案がなされている。
【０００５】
例えば、耐消耗性を向上させるコンタクトチップとして、コンタクトチップの表面にメッキ処理をしたものが知られている（例えば、特許文献１参照）。このコンタクトチップは、コンタクトチップの挿通孔の内面に、Ｎｉや、Ｃｏや、Ｐ−Ｎｉや、Ｐ−Ｃｏや、Ｗ−Ｎｉや、Ｗ−Ｃｏなどの金属や合金をメッキしたものである。
【０００６】
また、スパッタの付着を防止させるコンタクトチップとして、コンタクトチップの表面をメッキ処理したものが知られている（例えば、特許文献２、３参照）。このコンタクトチップは、表面に鉄鋼材よりも融点の高い材料でコーティングする、あるいは、融点２５００℃以上の高融点金属をコーティングしたものである。図８に、このコンタクトチップの断面図を示す。コンタクトチップ１０１の先端部が、鉄鋼材よりも融点が高い材料からなるコーティング部１０４でコーティングされているため、溶接時に飛散するスパッタがコンタクトチップ１０１の先端部に付着し難く、長時間にわたってメンテナンスフリーでアーク溶接を行うことができる。なお、コンタクトチップ１０１は、基材１０２と基材１０２に設けられた挿通孔１０３を備えている。
【先行技術文献】
【特許文献】
【０００７】
【特許文献１】特開昭５７−１８５９９９号公報
【特許文献２】実公平４−４２０６６号公報
【特許文献３】特開平１１−２０７４６４号公報
【発明の概要】
【発明が解決しようとする課題】
【０００８】
例えば特許文献１に示すような、コンタクトチップの挿通孔の内面を含むチップ全面にＮｉ、Ｃｏ、Ｐ−Ｎｉ、Ｐ−Ｃｏ、Ｗ−Ｎｉ、Ｗ−Ｃｏなどの金属や合金をメッキして耐消耗性を向上させるコンタクトチップは、メッキ仕様によっては、コンタクトチップの表面にスパッタが付着してしまうといった問題が発生する。例えば、Ｐ−ＮｉやＰ−ＣｏといったＰ（リン）が含まれるメッキは、コンタクトチップの表面にスパッタを付着させ易い。その理由は、溶接中にスパッタとして発生した溶融金属が、Ｐを含むメッキ表面に飛散すると、Ｐが拡散されることで結合し易くなるためである。すなわち、Ｐを含むメッキ合金は、スパッタを付着させやすい性質がある。
【０００９】
この課題を解決する対策として、例えば特許文献２や特許文献３に示すように、鉄鋼材よりも融点が高い材料や融点が２５００℃以上である高融点金属をコーティングしたコンタクトチップが考えられる。この性能を持ち合わせた材料と言えばタングステン合金が一般的である。しかし、タングステン合金は高価であり、消耗品であるコンタクトチップの価格がかなり高額になってしまうなど、コスト面が課題となる。なお、例えば特許文献１に記載されているようなＷ−ＮｉやＷ−Ｃｏも、高価であり、同様にコスト面が課題となる。
【００１０】
溶接用のコンタクトチップは、消耗品ということもあり、高価である場合、あるいは、安価でも交換頻度が高い場合、溶接生産現場でのランニングコストに大きく影響する。従って、耐消耗性があり、かつ、スパッタ付着を抑制できる低価格で高寿命なコンタクトチップが望まれており、本発明は、このようなコンタクトチップを実現することを目的とする。
【課題を解決するための手段】
【００１１】
上記課題を解決するために、本発明の溶接用コンタクトチップは、溶接ワイヤが通り前記溶接ワイヤに溶接電流を供給するための挿通孔が設けられた溶接用コンタクトチップであって、前記挿通孔は、前記溶接用コンタクトチップの先端部分の大きさが前記溶接用コンタクトチップの中間部分の大きさよりも大きい形状であり、
前記先端部分の形状は、前記挿入孔に対してテーパ角度が１５°以上４５°以下のテーパ形状であり、
前記挿通孔を含む前記溶接用コンタクトチップの表面に被覆層を設け、前記被覆層の最外層はＰ（リン）を含まなく、
前記被覆層はメッキ層であり、前記最外層のメッキ層はＮｉ−Ｂ合金からなり下地のメッキ層は無電解Ｎｉである。
【発明の効果】
【００１８】
以上のように、本発明によれば、飛散するスパッタが溶接用コンタクトチップの表面に付着し難く、また、溶接用コンタクトチップの消耗を低減することで、長時間にわたってメンテナンスフリーでアーク溶接作業を行うことが可能となる。
【００１９】
そして、溶接用コンタクトチップの消耗による狙いズレの発生を抑制できるので、コンタクトチップ交換頻度の低減につながり、特に、溶接用のロボットを用いて行うアーク溶接において、生産性を高めることができる。
【図面の簡単な説明】
【００２０】
【図１】本発明の実施の形態１におけるコンタクトチップの断面図
【図２】本発明の実施の形態１におけるコンタクトチップの先端部の拡大断面図
【図３】コンタクトチップの消耗のメカニズムを表す模式図
【図４】（ａ）本発明の実施の形態１におけるコンタクトチップの挿通孔の先端部の拡大断面図（ｂ）従来のコンタクトチップの挿通孔の先端部の拡大断面図
【図５】本発明の実施の形態１におけるテーパ部のメッキ層を表す模式図
【図６】（ａ）溶接ワイヤを正送する溶接方法の状態を示す模式図（ｂ）本発明の実施の形態１における溶接ワイヤを正送と逆送を繰り返し行う溶接方法の状態を示す模式図
【図７】本発明の実施の形態１におけるコンタクトチップの寿命試験の結果を表す図
【図８】従来のコンタクトチップの断面図
【発明を実施するための形態】
【００２１】
（実施の形態１）
以下、実施の形態１における溶接用のコンタクトチップについて、図１から図７を用いて説明する。
【００２２】
図１は、溶接用のコンタクトチップ１１の断面図である。コンタクトチップ１１は、基材２からなり、溶接ワイヤを挿通するための挿通孔１が設けられている。基材２は、一般的に、クロム銅やベリリウム銅などの銅合金からなる。コンタクトチップ１１の挿通孔１を含む表面には、被覆層３が設けられている。溶接を行う際に母材側に位置する部分であるコンタクトチップ１１の先端部分４は、テーパ形状となっている。すなわち、挿通孔１の先端側の形状はテーパ形状となっている。また、コンタクトチップ１１の後端側には、図示しない溶接用トーチにコンタクトチップ１１を取り付けるための取り付けネジ部５が設けられている。なお、被覆層３としては例えばメッキ層などが挙げられ、本実施の形態では、メッキ層として説明する。
【００２３】
図２は、コンタクトチップ１１の先端側の拡大断面図である。図１で示した被覆層３は、図２に示すように、第１の被覆層３ａと第２の被覆層３ｂからなる。なお、第１の被覆層３ａが基材２に近い側に設けられている。なお、第１の被覆層３ａと第２の被覆層３ｂとしては例えばメッキ層などが挙げられ、本実施の形態では、メッキ層として説明する。
【００２４】
第１の被覆層３ａと第２の被覆層３ｂに関し、メッキの材質とメッキの厚さが、コンタクトチップ１１の寿命に係わる重要なパラメータである。
【００２５】
以下、表１と表２を用いて、メッキ材質の特徴やメッキ処理の組み合わせについて説明する。
【００２６】
各種メッキ材質の特徴を表１に示す。
【００２７】
【表１】
0005887473.tif 000002
【００２８】
表１は、タングステン被覆よりも低コストのメッキ材質に着目した一覧表である。コンタクトチップ１１の挿通孔１の内部に施すメッキ処理としては、無電解メッキが適している。無電解メッキは、細孔である挿通孔１に対してもメッキ層の膜厚を均一にできる特徴がある。ちなみに、電気メッキは、細孔である挿通孔１の内部にメッキが入らない可能性があり、また、メッキ層の膜厚がバラツキやすい。そのため、無電解メッキと比較して耐消耗性が劣り、コンタクトチップ１１のメッキとしては適していない。無電解メッキの中では、耐消耗性に優れたＮｉ−Ｂ系合金が適している。Ｎｉ−Ｂ系合金は、硬度が高く、さらに耐熱性も高いといった特徴がある。耐消耗性に優れたメッキとしてＮｉ−Ｐ−Ｂメッキや熱処理を施した無電解Ｎｉメッキもあるが、最外層のメッキとして用いることは難しい。その理由は、メッキ成分として混入しているＰが拡散して、他元素と結合し易い特徴があるためである。このことは、スパッタ付着試験を実施し、溶接中に発生するスパッタがコンタクトチップ１１に付着し易くなる現象として確認できている。これらＰ（リン）を含むメッキを施す場合は、最外層として耐スパッタ付着性にすぐれた純ＮｉやＮｉ−Ｗなどの電気メッキが必要となる。
【００２９】
次に、メッキ処理の組み合わせについて表２に示す。
【００３０】
【表２】
0005887473.tif 000003
【００３１】
表２に示すように、メッキ材質の組み合わせとして、無電解Ｎｉメッキを下地としたＮｉ−Ｂメッキや、無電解Ｎｉメッキを下地としたＮｉ−Ｂ−Ｗメッキでは、無電解Ｎｉメッキを下地メッキとして施し、２層目のメッキを密着し易くすることで、Ｎｉ−Ｂ合金が持つ耐消耗性と耐スパッタ付着性を実現できる。なお、Ｎｉ−ＢメッキやＮｉ−Ｂ−Ｗメッキのみの単層として使ってもよいが、密着性が劣るため、耐消耗性の効果は低くなる。
【００３２】
Ｎｉ−Ｐ−Ｂメッキや熱処理した無電解Ｎｉメッキに、純ＮｉやＮｉ−Ｗなどの電気メッキを組み合わせた場合においても、耐消耗性と耐スパッタ付着性を実現できる。
【００３３】
次に、図３を用いてコンタクトチップ１１が消耗するメカニズムについて説明する。図３は、コンタクトチップ１１の消耗のメカニズムを説明するための模式図である。
【００３４】
スプール巻きやパック巻きされた溶接ワイヤ１２は、梱包による曲がり癖があり、また、給電安定性を求めるために矯正装置を用い、故意に溶接ワイヤ１２に曲がり癖をつける場合がある。このためコンタクトチップ１１の先端部が溶接ワイヤ１２との接触点となり、スパークや抵抗発熱が集中する。スパークや抵抗発熱が起こると、局部的に溶接ワイヤ１２とコンタクトチップ１１が加熱され、溶着部分７が形成される。ただし、溶接ワイヤ１２が送り続けられているので、溶着部分７が引き剥がされる現象が発生する。このとき、溶着部分７は、溶接ワイヤ１２の表面あるいはコンタクトチップ１１に設けられた挿通孔１の表面のいずれか硬い方に付着する。つまり、コンタクトチップ１１の挿通孔１の表面を硬くすることで、溶着部分７が引き剥がされ難く、コンタククトチップ１１の消耗を抑制することができる。なお、電流経路６は、コンタクトチップ１１から母材までの電流が流れる経路を示している。
【００３５】
また、コンタクトチップ１１の特に先端部分は、母材との間で発生しているアークからの輻射熱によっても加熱される。そのため、コンタクトチップ１１は、耐熱性も必要となってくる。よって、耐消耗性と耐熱性とを兼ね備えたメッキを施すことによって、コンタクトチップ１１の寿命を延ばすことができる。
【００３６】
また、このような現象はコンタクトチップ１１の先端部に集中するため、コンタクトチップ１１の先端部のメッキ層の膜厚を厚くできれば、よりコンタクトチップ１１の寿命が延びると考えられる。
【００３７】
図４はコンタクトチップ１１の先端部の拡大断面図である。図４（ａ）と図４（ｂ）に示すいずれのコンタクトチップ１１においても、同じ被覆層３（メッキ層）が施してある。
【００３８】
図４（ａ）は、コンタクトチップ１１の先端部分４をテーパ形状とした例を示している。なお、図４（ａ）では、先端部分４の形状がテーパ形状である例を示しているが、コンタクトチップ１１に設けられた挿通孔１のコンタクトチップ１１の先端部の大きさが、挿通孔１のコンタクトチップ１１の中間部分の大きさより大きければよく、先端部分４の形状をＲ形状など他の形状としてもよい。
【００３９】
図４（ｂ）は、従来のコンタクトチップ１１の先端部を示しており、挿通孔１のコンタクトチップ１１の先端部の大きさ（例えば、径）は、挿通孔１のコンタクトチップ１１の中間部分の大きさ（例えば、径）と同じになっている。
【００４０】
図４（ａ）に示すように、挿通孔１のコンタクトチップ１１の先端部の大きさが、挿通孔１のコンタクトチップ１１の中間部分の大きさより大きい場合、コンタクトチップ１１から溶接ワイヤ１２への給電は、コンタクトチップ１１の内部の接触部、つまり、テーパ部上端のＢ部で行われる。
【００４１】
なお、図４は、溶接に用いられコンタクトチップ１１の内部の消耗が進んだ状態を示しており、図４（ａ）および図４（ｂ）において、挿通孔１に設けられた被覆層３の一部が無くなった状態を示している。
【００４２】
図４において、溶接ワイヤ１２とコンタクトチップ１１とが接触する部分を観察すると、図４（ａ）と図４（ｂ）において、溶接ワイヤ１２が被覆層３と接触しているのは、Ａ部とＢ部であり、溶接ワイヤ１２の他の部分は、Ａ部とＢ部との間で基材２と接触している。
【００４３】
なお、図４（ａ）と図４（ｂ）に示すＡ部において、溶接ワイヤ１２とメッキ層である被覆層３との接触の仕方に差異はない。一方、Ｂ部では、コンタクトチップ１１の先端部の形状が異なることにより、溶接ワイヤ１２と被覆層３との接触の仕方が異なる。具体的には、図４（ａ）の方が、溶接ワイヤ１２と被覆層３とが接触する部分の長さが長くなる形状になっている。
【００４４】
ここで、図４（ａ）と図４（ｂ）におけるＢ部での溶接ワイヤ１２と被覆層３との接触長さについて説明する。
【００４５】
まず、図４（ｂ）について説明する。図４（ａ）と同様に図４（ｂ）もコンタクトチップ１１内の消耗が進んだ状態を示しており、Ａ部とＢ部との間で溶接ワイヤ１２が基材２と接触している。被覆層３の膜厚を１０μｍとして、図４（ｂ）では、Ｂ部における溶接ワイヤ１２と被覆層３との接触長さは、膜厚と同じ１０μｍとなる。
【００４６】
次に、図４（ａ）について説明する。図５は、図４（ａ）の被覆層３のＢ部を拡大した模式図である。図５において、ｔ１が被覆層３の膜厚であり、ｔ２が溶接ワイヤ１２と接触する被覆層３の接触長さであり、θはコンタクトチップ１１の先端部に設けられたテーパ部のテーパ角度である。
【００４７】
表３に、各テーパ角度θによる接触長さｔ２の値を示す。
【００４８】
【表３】
0005887473.tif 000004
【００４９】
ここで、コンタクトチップ１１は、φ１．２ｍｍの溶接ワイヤ１２に対して用いるものとし、挿通孔１の中間部分の孔径である直径Ｄは１．２８ｍｍ、挿通孔１のテーパ先端部の直径Ｗは１．６８ｍｍ、テーパ角度をθとし、コンタクトチップ１１の先端から給電点までの距離Ｌと接触長さｔ２を計算し、評価を行った。
【００５０】
テーパ角度θが２°未満であると、コンタクトチップ１１内での溶接ワイヤ１２のキャスト径がφ４００ｍｍのとき、溶接ワイヤ１２は図４（ａ）に示すテーパ先端部であるＣ部に当たってしまい、コンタクトチップ１１の先端の消耗が進んでしまう。
【００５１】
テーパ角度θが２°のとき、距離Ｌは５．７ｍｍである。これは、コンタクトチップ１１の先端から母材までの溶接ワイヤ１２の突き出し長に加えて、５．７ｍｍ実際の突き出し長が長くなることを意味する。つまり、距離Ｌは、溶接ワイヤ１２の突き出し長の変化量を意味しており、５．７ｍｍでは大き過ぎて実際の溶接には適さない。
【００５２】
テーパ角度θが５°のとき、距離Ｌは２．３ｍｍであり、距離Ｌが５．７ｍｍの場合と同様に難があるが許容範囲である。なお、現実的なテーパ角度θは、距離Ｌが１．０ｍｍ未満となる１５°以上が適しており、この時の接触長さｔ２は３８．６μｍであり、非常に厚くできる。一方、テーパ角度が６０°のときは、接触長さｔ２の値は１１．５μｍとなり、テーパ無しの場合の１０μｍと１．５μｍしか変わらないこととなる。しかしながら、メッキ層の膜厚は１μｍ違うだけでもコンタクトチップ１１の消耗に対して大きな効果を得ることができる。このためテーパ角度θが６０°の場合を許容範囲の下限値と考える。
【００５３】
以上より、テーパ角度θが５°以上６０°以下が使用に適した範囲と考えるが、より最適なテーパ角度θは、１５°以上４５°以下である。
【００５４】
ところで、近年、定常溶接中に溶接ワイヤ１２の正送と逆送を繰り返して溶接を行う溶接方法が開発されている。この溶接方法を用いるとき、コンタクトチップ１１の寿命が通常の溶接法に比べて２〜３割程度低下するといったことが起こる場合がある。以下、コンタクトチップ１１の寿命が短くなる理由について説明する。
【００５５】
従来の溶接ワイヤ１２を正送する一般的な溶接方法の場合と、溶接ワイヤ１２の正送と逆送を行う溶接方法の場合の、コンタクトチップ１１の消耗のメカニズムについて、図６の模式図を用いて説明する。図６（ａ）に溶接ワイヤ１２を正送する溶接方法の場合を示しており、図６（ｂ）に正送と逆送を行う溶接方法の場合を示している。
【００５６】
正送と逆送を行う溶接方法の方が、コンタクトチップ１１の寿命が短くなる理由としては、２つ考えられる。１つ目は、正送分の送給量が同じ場合で比較すると、正送と逆送を行うことによってコンタクトチップ１１内における溶接ワイヤ１２の通過量が多くなるためである。２つ目は、溶接ワイヤ１２の正送時の給電点と溶接ワイヤ１２の逆送時の給電点が異なり、給電が不安定となり、図６（ｂ）に示すように、スパーク８や抵抗発熱９が起き易くなるためである。
【００５７】
本実施の形態のコンタクトチップ１１では、硬さ（耐消耗性）と耐熱性を兼ね備えた被覆処理（メッキ処理）を施しており、スパーク８や抵抗発熱９による消耗を抑制できる。このため、コンタクトチップ１１の寿命が短くなる前述した溶接ワイヤ１２の正送と逆送を行う溶接方法において、より大きな効果を発揮することができる。
【００５８】
本実施の形態のコンタクトチップ１１を用いた正送と逆送を行う溶接方法において、コンタクトチップ１１の寿命試験を行った結果を図７に示す。以下、寿命試験の結果について説明する。
【００５９】
溶接作業者がコンタクトチップ１１を交換する理由は、コンタクトチップ１１の先端の孔の拡がりによる狙いズレや、給電点が上方、すなわちコンタクトチップ１１の後端側へ移動する事による出力電流の低下や、溶接ワイヤ１２のコンタクトチップ１１への融着等が挙げられる。溶接作業者が狙いズレによってコンタクトチップ１１の交換を行うタイミングは様々であり、溶接作業者毎に基準を設けている場合が多い。その狙いズレの基準の例としては、コンタクトチップ１１の使用開始初期の先端部の孔面積からの拡がりが挙げられる。
【００６０】
ここでは、初期の孔面積からの拡がりが、０．５ｍｍ2増加した場合をコンタクトチップ１１の交換の目安とした例を示す。なお、溶接条件としては、電流２００Ａ領域（例えば、１８０Ａから２３０Ａ）で行い、溶接ワイヤ１２として、軟鋼メッキ有りワイヤφ１．２を用いた。また、試験に用いたコンタクトチップ１１の仕様は、被覆層（メッキ層）有りでテーパが有るものと、被覆層（メッキ層）有りでテーパが無いものと、被覆層（メッキ層）無しでテーパが有るものと、被覆層（メッキ層）無しでテーパが無いもの、の４種類である。この試験に使用したコンタクトチップ１１のメッキは、下地メッキに無電解Ｎｉメッキ５μｍ、２層目にＮｉ−Ｂメッキ５μｍとし、２層のメッキの総厚を１０μｍとした。コンタクトチップ１１の先端部のテーパ角度θは４５°である。コンタクトチップ１１の挿通孔１の先端の孔面積が、初期値より０．５ｍｍ2増加するまでの溶接ワイヤ１２の使用量（長さ）を比較し、コンタクトチップ１１の寿命を判断した。
【００６１】
図７に示す結果より、コンタクトチップ１１にメッキ処理を施すことにより、耐消耗性が向上し、メッキ無しのコンタクトチップ１１と比較してチップ寿命が３倍程度向上する。
【００６２】
さらに、メッキ処理に加えて、テーパ角度θが４５°のテーパを設けることにより、表３からもわかるようにコンタクトチップ１１の先端部で溶接ワイヤ１２と接触するメッキ層を１．４倍長くでき、メッキ層を設けてテーパを設けない場合に比べ、さらに４倍向上し、メッキ無しでテーパ有り無しのコンタクトチップ１１の場合と比べると１２倍向上している。
【００６３】
なお、メッキ処理を施していないコンタクトチップ１１において、テーパを施してもコンタクトチップ１１の高寿命化には繋がらず、メッキ処理を加えた場合にのみテーパの効果が発揮できることを確認している。
【００６４】
また、前述の表３で説明したように、テーパ角度θは、１５°から４５°がより好ましく、１５°に近付くほど耐消耗性の効果を発揮することを確認している。
【産業上の利用可能性】
【００６５】
本発明の溶接用コンタクトチップは、飛散するスパッタが溶接用コンタクトチップの表面に付着し難く、コンタクトチップの消耗を抑制することができ、長時間にわたってメンテナンスフリーでアーク溶接作業を行うことができることから、例えば、溶接ロボットを用いて溶接を行う際に溶接用トーチに接続して使用する溶接用コンタクトチップとして産業上有用である。
【符号の説明】
【００６６】
１    挿通孔
２    基材
３    被覆層
３ａ  第１の被覆層
３ｂ  第２の被覆層
４    先端部分
５    取り付けネジ部
６    電流経路
７    溶着部分
８    スパーク
９    抵抗発熱
１１  コンタクトチップ
１２  溶接ワイヤ
ｔ１  膜厚
ｔ２  接触長さ
θ    テーパ角度
Ｄ    直径
Ｌ    距離
Ｗ    直径
１０１  コンタクトチップ
１０２  基体
１０３  挿通孔
１０４  コーティング部
【図１】
0005887473.tif 000005
【図２】
0005887473.tif 000006
【図３】
0005887473.tif 000007
【図４】
0005887473.tif 000008
【図５】
0005887473.tif 000009
【図６】
0005887473.tif 000010
【図７】
0005887473.tif 000011
【図８】
0005887473.tif 000012